(57)【特許請求の範囲】
【請求項１】
下記一般式（１）
【化１】
0003601580.tif 000017
（式中、Ｘ１，Ｘ２は加水分解性基、Ｒ１，Ｒ２は炭素数１〜６の１価炭化水素基、Ｑ１，Ｑ２は２価の有機基、ｍは６〜５０の整数、ｎは２又は３、ｘ及びｙはそれぞれ１〜３の整数を示す。）
で表されるパーフルオロポリエーテル変性アミノシラン。
【請求項２】
Ｆ（ＣｘＦ２ｘＯ）ｍＣｙＦ２ｙが、下記式（２）
【化２】
0003601580.tif 000018
（ｍは前記と同様。）
で示されることを特徴とする請求項１記載のパーフルオロポリエーテル変性アミノシラン。
【請求項３】
加水分解性基Ｘがアルコキシ基であることを特徴とする請求項１又は２記載のパーフルオロポリエーテル変性アミノシラン。
【請求項４】
Ｑ１，Ｑ２がＣＨ２ＣＨ２ＣＨ２又はＣＨ２ＣＨ２ＮＨＣＨ２ＣＨ２ＣＨ２である請求項１，２又は３記載のパーフルオロポリエーテル変性アミノシラン。
【請求項５】
請求項１乃至４のいずれか１項記載のパーフルオロポリエーテル変性アミノシラン及び／又はその部分加水分解縮合物を主成分とする表面処理剤。
【請求項６】
請求項１乃至４のいずれか１項記載のパーフルオロポリエーテル変性アミノシラン及び／又はその部分加水分解縮合物を主成分とする硬化被膜を表面に有する物品。
【発明の詳細な説明】
【０００１】
【発明の属する技術分野】
本発明は、撥水撥油性、離型性、防汚性等に優れた硬化被膜を与える新規なパーフルオロポリエーテル変性アミノシラン、このアミノシランを主成分とする表面処理剤、及びこのアミノシランを主成分とする硬化被膜を有する物品に関する。
【０００２】
【従来の技術及び発明が解決しようとする課題】
一般にパーフルオロポリエーテル基含有化合物は、その表面エネルギーが非常に小さいために、撥水撥油性・耐薬品性・潤滑性・離型性・防汚性などの性状を有する。その性質を利用して、工業的には紙・繊維などの撥水撥油防汚剤、磁気記録媒体の滑剤、精密機器の防油剤、離型剤、化粧料、保護膜など幅広く利用されている。
【０００３】
しかし、その性質は、同時に他の基材に対する非粘着性、非密着性があることを示しており、基材表面に塗布することはできても、被膜を形成し、密着させることはできなかった。
【０００４】
一方、ガラスや布などの基材表面と有機化合物とを結合させるものとしては、シランカップリング剤がよく知られている。シランカップリング剤は、１分子中に有機官能基と反応性シリル基（一般にはアルコキシシリル基）を有する。アルコキシシリル基は、空気中の水分などによって自己縮合反応を起こしてシロキサンとなり、被膜を形成する。それと同時に、ガラスや金属などの表面と化学的・物理的に結合することによって、耐久性を有する強固な被膜となる。シランカップリング剤はこの性質を利用して各種基材表面のコーティング剤として幅広く利用されている。
【０００５】
これらの特徴を生かしたものとして、特開昭５８−１６７５９７号公報には、下記式（３）で示されるようなフルオロアミノシラン化合物が開示されている。
【０００６】
【化３】
0003601580.tif 000002
（式中、Ｒ１，Ｒ２は炭素数１〜４のアルキル基、ＱはＣＨ２ＣＨ２ＣＨ２又はＣＨ２ＣＨ２ＮＨＣＨ２ＣＨ２ＣＨ２、ｍは１〜４の整数、ｎは２又は３である。）
【０００７】
しかしながら、この化合物は、パーフルオロポリエーテル基の部分がヘキサフルオロプロピレンオキサイド（ＨＦＰＯ）の２〜５量体と短いため、パーフルオロポリエーテル基の持つ特徴を十分に出すことができなかった。
【０００８】
また、特開昭５８−１２２９７９号公報には、ガラス表面の撥水撥油剤として、下記式（４）で示される化合物が提示されている。
【０００９】
【化４】
0003601580.tif 000003
（式中、Ｒｆは炭素数１〜２０個のポリフルオロアルキル基であって、エーテル結合を１個以上含んでもよい。Ｒ１は水素原子又は低級アルキル基、Ａはアルキレン基、ｘは−ＣＯＮ（Ｒ２）−Ｑ−又は−ＳＯ２Ｎ（Ｒ２）−Ｑ−（ただし、Ｒ２は低級アルキル基、Ｑは２価の有機基を示す）、ｚは低級アルキル基、Ｙはハロゲン、アルコキシ基又はＲ３ＣＯＯ−（ただし、Ｒ３は水素原子又は低級アルキル基を示す）、ｎは０又は１の整数、ａは１〜３の整数、ｂは０，１又は２の整数である。）
【００１０】
しかし、この場合も、含フッ素基の部分の炭素数が１〜２０個と少なく、十分な効果が得られていない。
【００１１】
また、本発明者らは、これらの問題を解決するために、以前に下記式（５）で表されるパーフルオロポリエーテルを提案した（特開平１１−２９５８５号公報）。
【００１２】
【化５】
0003601580.tif 000004
（式中、Ｘは加水分解性基、Ｒ１は低級アルキル基、Ｒ２は水素原子又は低級アルキル基、ＱはＣＨ２ＣＨ２ＣＨ２又はＣＨ２ＣＨ２ＮＨＣＨ２ＣＨ２ＣＨ２、ｍは６〜５０の整数、ｎは２又は３、ｘ及びｙはそれぞれ１〜３の整数である。）
【００１３】
このパーフルオロポリエーテル変性アミノシランは、撥水撥油性、防汚性、耐薬品性、潤滑性、離型性等に優れており、各種基材表面にコーティングすることにより表面処理剤として利用することができる。しかし、１分子中の加水分解性基の割合（重量％）が少ないため、硬化までに時間を要するなど、処理被膜を形成する上で十分な性能を有しているとはいえなかった。特に最近において、建築物の高層化に伴い、窓ガラスをメインテナンスフリー化することなど「汚れにくくする」、「汚れを落としやすくする」技術に対する要求は年々高まってきており、これらの要求に応えることのできる材料の開発が望まれていた。
【００１４】
【課題を解決するための手段及び発明の実施の形態】
本発明者らは、上記要望に応えるため鋭意検討を行った結果、後述する方法で得られる下記一般式（１）で示される新規なパーフルオロポリエーテル変性アミノシランが、撥水撥油性、防汚性、耐薬品性、潤滑性、離型性等に優れており、各種基材表面にコーティングすることにより表面処理剤として利用することができ、また、その処理被膜は基材に強固に密着しているため、その効果を長期間持続させることができることを知見し、本発明をなすに至った。
【００１５】
【化６】
0003601580.tif 000005
（式中、Ｘ１，Ｘ２は加水分解性基、Ｒ１，Ｒ２は炭素数１〜６の１価炭化水素基、Ｑ１，Ｑ２は２価の有機基、ｍは６〜５０の整数、ｎは２又は３、ｘ及びｙはそれぞれ１〜３の整数である。）
【００１６】
この表面処理剤の主成分である式（１）のパーフルオロポリエーテル変性アミノシランにはアミド結合が含まれているが、基材表面にフッ素変性基を効率よく配向させるにはアミド結合が有効であることが知られており、この点からも本発明に示す表面処理剤はこれまでのものよりも優れているといえる。
【００１７】
また、分子中に加水分解性シリル基を２個有しており、従来の上記式（４）のアミノシランよりも反応性が向上したため、硬化性、被膜形成性に優れているといえる。
【００１８】
従って、本発明は、上記一般式（１）で表されるパーフルオロポリエーテル変性アミノシラン、このアミノシラン及び／又はその部分加水分解縮合物を主成分とする表面処理剤、及びこのアミノシラン及び／又はその部分加水分解縮合物を主成分とする硬化被膜を表面に有する物品を提供する。
【００１９】
以下、本発明につき更に詳しく説明する。
本発明に係るパーフルオロポリエーテル変性アミノシランは、下記式（１）で表されるものである。
【００２０】
【化７】
0003601580.tif 000006
（式中、Ｘ１，Ｘ２は加水分解性基、Ｒ１，Ｒ２は炭素数１〜６の１価炭化水素基、Ｑ１，Ｑ２は２価の有機基、ｍは６〜５０の整数、ｎは２又は３、ｘ及びｙはそれぞれ１〜３の整数である。）
【００２１】
式中、Ｘ１，Ｘ２は加水分解性基を表し、それぞれ同じであっても異なっていてもよい。その具体例としては、メトキシ基、エトキシ基、プロポキシ基、ブトキシ基などのＣ１〜Ｃ８のアルコキシ基、メトキシメトキシ基、メトキシエトキシ基などのＣ２〜Ｃ８のオキシアルコキシ基、アセトキシ基などのアシロキシ基、イソプロペノキシ基などのＣ２〜Ｃ８のアルケニルオキシ基、クロル基、ブロモ基、ヨード基などのハロゲン基などが挙げられる。中でもメトキシ基、エトキシ基、イソプロペノキシ基、クロル基が好適である。
【００２２】
Ｒ１，Ｒ２はＣ１〜Ｃ６の１価炭化水素基で、それぞれ同じであっても異なっていてもよく、具体的には、メチル基、エチル基、フェニル基などであり、中でもメチル基が好適である。
【００２３】
Ｑ１，Ｑ２は２価の有機基であり、それぞれ同じでも異なっていてもよい。２価の有機基としては、炭素数３〜１０、特に３〜６のＮＨ基、酸素原子等が介在してもよいアルキレン基が好ましく、より好ましくはＣＨ２ＣＨ２ＣＨ２又はＣＨ２ＣＨ２ＮＨＣＨ２ＣＨ２ＣＨ２であり、またこれらが混在していてもよい。
【００２４】
ｍは６〜５０の整数である。この範囲より小さいと、パーフルオロポリエーテル基としての特徴が十分に発揮されず、また、この範囲より大きいと、分子全体に占めるアルコキシシリル基の割合が極端に小さくなるため、アルコキシシリル基の縮合反応が進み難く、被膜を形成する上で好ましくない。ｍの値としては１５〜３５の範囲が機能の発現と反応性とのバランスの上で特に望ましい。
【００２５】
ｎは２又は３のいずれかで、それぞれ同じでも異なっていてもよく、また、ｎ＝２のものとｎ＝３のものとを併用してもよい。
ｘ及びｙはそれぞれ１〜３の整数である。
【００２６】
上記アミノシランとしては、特にＦ（ＣｘＦ２ｘＯ）ｍＣｙＦ２ｙで示されるパーフルオロポリエーテル部分が下記式（２）であることが好ましく、また加水分解性基Ｘがアルコキシ基であることが好ましい。
【００２７】
【化８】
0003601580.tif 000007
（ｍは上記の通り。）
【００２８】
本発明に示すパーフルオロポリエーテル変性アミノシランの製造方法の例としては、相当するヘキサフルオロプロピレンオキサイド（ＨＦＰＯ）オリゴマーのジアリルアミド誘導体と相当するヒドロキシシランとのヒドロシリル化反応によって製造する方法が挙げられる。
【００２９】
本発明の表面処理剤は、上記式（１）のアミノシラン及び／又はその部分加水分解縮合物を主成分とする。この場合、この表面処理剤には、必要に応じて、アルコキシシラン加水分解縮合触媒を添加してもよい。かかる触媒としては、例えば、有機錫化合物（ジブチル錫ジメトキシド、ジラウリン酸ジブチル錫など）、有機チタン化合物（テトラｎ−ブチルチタネートなど）、有機酸（酢酸、メタンスルホン酸など）、無機酸（塩酸、硫酸など）が挙げられ、これらの中では特に酢酸、テトラｎ−ブチルチタネート、ジラウリン酸ジブチル錫などが望ましい。上記触媒の添加量は触媒量であり、通常、上記式（１）のアミノシラン及び／又はその部分加水分解縮合物１００重量部に対して０．０１〜５重量部、特に０．１〜１重量部である。
【００３０】
また、本発明の表面処理剤は、適当な溶剤で希釈して用いることができる。かかる溶剤としては、例えば、フッ素変性脂肪族炭化水素系溶剤（パーフルオロヘプタン、パーフルオロオクタンなど）、フッ素変性芳香族炭化水素系溶剤（ｍ−キシレンヘキサフロライド、ベンゾトリフロライドなど）、フッ素変性エーテル系溶剤（メチルパーフルオロブチルエーテル、パーフルオロ（２−ブチルテトラヒドロフラン）など）、炭化水素系溶剤（石油ベンジン、ミネラルスピリッツ、トルエン、キシレンなど）、ケトン系溶剤（アセトン、メチルエチルケトン、メチルイソブチルケトンなど）が挙げられ、中でも溶解性、濡れ性などの点で、フッ素変性された溶剤が望ましく、特にｍ−キシレンヘキサフロライド、パーフルオロ（２−ブチルテトラヒドロフラン）などが好適に用いられる。なお、これらの溶剤は、単独で用いても２種以上を混合使用してもよく、上記成分を均一に溶解することが望ましい。
【００３１】
上記表面処理剤を用いて各種基材表面を処理する方法としては、公知の方法が採用でき、例えば刷毛塗り、ディッピング、スプレー、蒸着処理などの方法が採用し得る。処理条件は適宜選定され、処理温度は処理方法によって最適な温度が異なるが、例えば刷毛塗りやディッピングの場合は、室温〜１２０℃の範囲が望ましい。また、処理湿度としては、加湿下で行うことが反応を促進する上で好ましい。
【００３２】
なお、基材としては、紙、布、金属、ガラス、プラスチック、セラミックなど、各種材質のものを用いることができる。
【００３３】
本発明の式（１）のアミノシランは、撥水撥油性、離型性、防汚性等に優れた硬化被膜を形成することができ、上記表面処理剤は、この機能を利用した応用例として、次のようなものが挙げられる。
撥水撥油剤…紙，布，金属，ガラス，プラスチック，セラミックなど。
離  型  剤…粘着テープ用，樹脂成形用金型、ロール用など。
防汚加工剤…紙，布，金属，ガラス，プラスチック，セラミックなど。
【００３４】
より具体的な応用例として下記のものが挙げられる。
・反射防止フィルム等の表面に防汚性に優れた被膜を形成する防汚コーティング・眼鏡レンズ、反射防止フィルターなど光学部材の指紋、皮脂付着防止コーティング
・浴槽、洗面台のようなサニタリー製品の撥水、防汚コーティング
・一般産業用ガラス、自動車、電車、航空機等の輸送機などの窓ガラス、ヘッドランプカバー等の防汚コーティング
・外壁用建材の撥水、防汚コーティング
・台所用建材の油汚れ防止用コーティング
・電話ボックスの撥水、防汚及び貼り紙防止コーティング
・美術品などの撥水、撥油性、及び指紋付着防止付与のコーティング
【００３５】
なお、上記各種基材乃至物品表面に形成される硬化被膜の膜厚は、基材の種類により適宜選定されるが、通常０．１〜５μｍ、特に０．１〜１μｍである。
【００３６】
また、本発明の式（１）のアミノシランは、上記用途以外に、塗料添加剤、樹脂改質剤、無機質充填材の流動性・分散性の改質、テープ・フィルムなどの潤滑性の向上などに使用される。
【００３７】
【発明の効果】
本発明のパーフルオロポリエーテル変性アミノシランは、撥水撥油性、離型性、防汚性等に優れた硬化被膜を形成することができる。
【００３８】
【実施例】
以下、合成例、実施例と比較例を示し、本発明を具体的に説明するが、本発明は下記の実施例に制限されるものではない。
【００３９】
〔合成例１〕
温度計、還流冷却器、撹拌機を取り付けた２００ｍｌの３つ口フラスコに、下記式（６）に示されるパーフルオロポリエーテル変性ジアリルアミド８７．１ｇ、ｍ−キシレンヘキサフロライド４０．５ｇ、塩化白金酸／ビニルシロキサン錯体のトルエン溶液（以下、触媒ＰＴと記す）０．０９４ｇ（Ｐｔ単位として２．４０×１０−６モルを含有）を入れて、８０℃に加熱撹拌した。トリメトキシシラン７．３ｇを滴下して８５℃で３時間熟成し、１Ｈ−ＮＭＲで原料のアリル基が消失したのを確認した後、溶剤や過剰のトリメトキシシランを減圧留去して無色透明の液体８４．０ｇを得た。得られた化合物の１Ｈ−ＮＭＲ及びＩＲスペクトルのデータを次に示す。
【００４０】
【化９】
0003601580.tif 000008
１Ｈ−ＮＭＲ（ＴＭＳ基準，ｐｐｍ）
−ＣＨ２ＣＨ２Ｓｉ≡        ０．６−０．７
−ＣＨ２ＣＨ２ＣＨ２−        １．７−１．９
−ＣＯＮＣＨ２ＣＨ２−      ３．３−３．５
−Ｓｉ（ＯＣＨ３）３        ３．５−３．６
ＩＲ（ＫＢｒ板，液膜法，ｃｍ−１，図１参照）
２９５０−２８２０（Ｃ−Ｈ）
１６８０（ＣＯＮ）
１３１５−１０９０（Ｃ−Ｆ）
【００４１】
以上の結果から、得られた化合物の構造式は下記式（７）であることがわかった。
【００４２】
【化１０】
0003601580.tif 000009
【００４３】
〔合成例２〕
合成例１で用いた化合物のうち、トリメトキシシランの代わりにメチルジメトキシシランを用いた他は、合成例１と同様の方法で下記式（８）に示す化合物を得た。
【００４４】
【化１１】
0003601580.tif 000010
【００４５】
〔合成例３〕
合成例１で用いた化合物のうち、式（６）に示すパーフルオロポリエーテル変性ジアリルアミドの代わりに下記式（９）で示される化合物を用いた他は、合成例１と同様の方法で下記式（１０）に示す化合物を得た。
【００４６】
【化１２】
0003601580.tif 000011
【００４７】
〔合成例４〕（比較例）
合成例１で用いた化合物のうち、式（６）に示すパーフルオロポリエーテル変性ジアリルアミドの代わりに下記式（１１）で示される化合物を用いた他は、合成例１と同様の方法で下記式（１２）に示す化合物を得た。
【００４８】
【化１３】
0003601580.tif 000012
【００４９】
〔実施例１−１〜１−３〕
合成例１〜３で合成されたパーフルオロポリエーテル変性アミノシラン３．０ｇをパーフルオロ（２−ブチルテトラヒドロフラン）９７．０ｇに溶解させ、ガラス板（２．５×１０×０．５ｃｍ）に刷毛塗りで塗布した。２５℃，湿度７０％の雰囲気下で１時間放置し、硬化被膜を形成させた。この試料片を用いて、以下のような評価を行った。
【００５０】
（１）撥水撥油性の評価
接触角計（協和界面科学社製Ａ３型）を用いて、硬化被膜の水及びｎ−ヘキサデカンに対する接触角を測定し、撥水撥油性の評価とした。
（２）離型性の評価
硬化被膜表面にセロハン粘着テープ（幅２５ｍｍ）を貼り、その剥離力を測定して離型性の評価とした。測定は引張試験機を用いて１８０°の角度で剥離速度３００ｍｍ／分で行った。
（３）被膜の耐久性の評価
セルロース製不織布によって硬化被膜表面を一定の荷重で３０往復拭いた後、評価（１）で示した方法で水に対する接触角を測定して耐久性の評価とした。
（４）加水分解性（被膜形成性）の評価
合成例１〜３で合成されたパーフルオロポリエーテル変性アミノシラン３．０ｇをパーフルオロ（２−ブチルテトラヒドロフラン）９７．０ｇに溶解させ、ガラス板（２．５×１０×０．５ｃｍ）に刷毛塗りで塗布した。２５℃，湿度７０％の雰囲気下で１０分間放置した後、表面の未硬化分をセルロース製不織布で拭き取ってから、ガラス表面の水に対する接触角を測定して加水分解性（被膜形成性）の評価とした。
これら（１）〜（４）の評価結果を表１に示す。
【００５１】
〔比較例１−１〕
実施例１−１〜１−３で用いたフルオロアミノシランの代わりに合成例４で合成されたフルオロアミノシランを用いた他は、実施例と同様の方法で評価した。評価結果を表１に示す。
【００５２】
〔比較例１−２〕
実施例１−１〜１−３で用いたフルオロアミノシランの代わりに下記式（１３）に示す化合物を用いた他は、実施例と同様の方法で評価した。評価結果を表１に示す。
【００５３】
【化１４】
0003601580.tif 000013
【００５４】
【表１】
0003601580.tif 000014
【００５５】
実施例は、いずれも従来品（比較例１−２）と同等もしくはそれ以上の撥水撥油性、離型性を示し、且つ耐久性、加水分解性（被膜形成性）に優れている。また、比較例１−１は実施例と比べて撥水撥油性、離型性に劣っており、実用に供し得ない。
【００５６】
以上の点から、本発明に示すパーフルオロポリエーテル変性アミノシランは、基材表面に強固な被膜を形成し、撥水撥油性、離型性等に優れた表面処理剤としての応用が可能である。
【００５７】
〔実施例２−１〜２−３〕
合成例１〜３で合成されたパーフルオロポリエーテル変性アミノシラン５．０ｇをパーフルオロ（２−ブチルテトラヒドロフラン）４９５．０ｇに溶解させてコーティング液を調製した。この処理液にトリフルオロメタンスルホン酸０．０５ｇを加えてよく撹拌し、アクリル樹脂板（１０×１０×０．８ｃｍ）にディッピング法で塗工した。４０℃，湿度８５％の雰囲気下で２時間放置し、乾いた布で表面を拭き取って硬化被膜を形成させた。この試料片を用いて、以下のような評価を行った。
【００５８】
（１）撥水性の評価
接触角計（協和界面科学社製Ａ３型）を用いて、硬化被膜の水に対する接触角を測定し、撥水性の評価とした。評価結果を表２に示す。
（２）防汚性に対する評価
表２に示す汚染試料約３０ｇを硬化被膜が形成されたアクリル樹脂板上にかけ流したときの汚れのつきやすさ、及びそれを室温で１５分間風乾させた後に乾いた布で拭き取ったときの汚れの拭き取りやすさについて、以下の評価基準で評価を行った。評価結果を表２に示す。
汚れのつきやすさ
○：汚れが殆どつかない
△：やや汚れがつく
×：かなり汚れがつく
汚れの拭き取りやすさ
○：汚れを軽く拭き取れる
△：汚れが拭き取りにくいが跡は残らない
×：汚れが拭き取りにくく跡も残る
【００５９】
〔比較例２−１〕
実施例２−１〜２−３で用いたコーティング液の代わりに、合成例４で合成されたフルオロアミノシランを用いた他は実施例と同様の方法でコーティング液を調製して評価した。評価結果を表２に示す。
【００６０】
〔比較例２−２〕
実施例２−１〜２−３で用いたコーティング液の代わりに、Ｃ８Ｆ１７ＣＨ２ＣＨ２Ｓｉ（ＯＣＨ３）３を用いた他は実施例と同様の方法でコーティング液を調製して評価した。評価結果を表２に示す。
【００６１】
〔比較例２−３〕
実施例２−１〜２−３で用いたコーティング液を塗工せずにそのままアクリル樹脂板を用いた他は実施例と同様の方法で評価を行った。評価結果を表２に示す。
【００６２】
【表２】
0003601580.tif 000015
【００６３】
〔実施例３−１〜３−３〕
合成例１〜３で合成されたパーフルオロポリエーテル変性アミノシラン５．０ｇをパーフルオロヘキサン４９５．０ｇに溶解させ、この溶液にトリフルオロメタンスルホン酸０．０５ｇを加えてよく撹拌し、コーティング液を調製した。この処理液をガラス製レンズにスピンコート法で塗工した。４０℃，湿度８５％の雰囲気下で２時間放置し、乾いた布で表面を拭き取って硬化被膜を形成させた。この試料片を用いて、以下のような評価を行った。
【００６４】
（１）撥水性の評価
接触角計（協和界面科学社製Ａ３型）を用いて、レンズ表面の水に対する接触角を測定し、撥水性の評価とした。評価結果を表３に示す。
（２）防汚性に対する評価
レンズ表面に人差し指を５秒間押し当てて指紋を付着させ、そのつきやすさを目視で評価した。また、その指紋を乾いた布で拭き取ったときの汚れの拭き取りやすさについても評価した。評価基準は以下の通りであり、被験者５人の平均の評価をその表面の評価とした。評価結果を表３に示す。
指紋のつきやすさ
○：指紋が殆どつかない
×：はっきりと指紋がつく
指紋の拭き取りやすさ
○：指紋を軽く拭き取ることができる
△：指紋は拭き取りにくいが跡は残らない
×：指紋が拭き取りにくく跡も残る
【００６５】
〔比較例３−１〕
実施例３−１〜３−３で用いたコーティング液の代わりに、合成例４で合成されたフルオロアミノシランを用いた他は実施例と同様の方法でコーティング液を調製して評価した。評価結果を表３に示す。
【００６６】
〔比較例３−２〕
実施例３−１〜３−３で用いたコーティング液の代わりに、Ｃ８Ｆ１７ＣＨ２ＣＨ２Ｓｉ（ＯＣＨ３）３を用いた他は実施例と同様の方法でコーティング液を調製して評価した。評価結果を表３に示す。
【００６７】
〔比較例３−３〕
実施例３−１〜３−３で用いたコーティング液を塗工せずにそのままガラスレンズを用いた他は実施例と同様の方法で評価を行った。評価結果を表３に示す。
【００６８】
【表３】
0003601580.tif 000016
【００６９】
以上のことから、本発明に示すコーティング剤組成物は、撥水撥油性、防汚性に優れたコーティング剤としてあらゆる用途へ応用することができるものである。
【図面の簡単な説明】
【図１】合成例１で得られた本発明のアミノシランの一例のＩＲスペクトルである。
【図１】
0003601580.tif 000019